(57)【要約】【課題】粘度上昇が一定程度抑制される、正極活物質、Ｌｉ５ＦｅＯ４、結着剤及び溶剤を含む組成物の製造方法を提供する。【解決手段】正極活物質、Ｌｉ５ＦｅＯ４、結着剤及び溶剤を含む組成物の製造方法であって、  Ａ）前記結着剤及び前記溶剤を混合して、Ａ液を製造する工程、  Ｂ）前記Ａ液及び前記正極活物質を混合して、Ｂ液を製造する工程、  Ｃ）前記Ｂ液及び前記Ｌｉ５ＦｅＯ４を混合して、Ｃ液を製造する工程、を含むことを特徴とする組成物の製造方法。【選択図】なし【特許請求の範囲】
【請求項１】
正極活物質、Ｌｉ５ＦｅＯ４、結着剤及び溶剤を含む組成物の製造方法であって、
Ａ）前記結着剤及び前記溶剤を混合して、Ａ液を製造する工程、
Ｂ）前記Ａ液及び前記正極活物質を混合して、Ｂ液を製造する工程、
Ｃ）前記Ｂ液及び前記Ｌｉ５ＦｅＯ４を混合して、Ｃ液を製造する工程、
を含むことを特徴とする組成物の製造方法。
【請求項２】
前記正極活物質が、第１正極活物質と、前記第１正極活物質よりも配合量の少ない第２正極活物質とを含み、
前記Ｂ）工程が、
Ｂ−１）前記Ａ液及び前記第２正極活物質を混合して、Ｂ−１液を製造する工程、
Ｂ−２）前記Ｂ−１液及び前記第１正極活物質を混合して、Ｂ液を製造する工程、
である請求項１に記載の組成物の製造方法。
【請求項３】
前記組成物が導電助剤を含み、
前記Ａ）工程が、
Ａ−１）前記結着剤、前記導電助剤及び前記溶剤を混合して、Ａ液を製造する工程、
である請求項１又は２に記載の組成物の製造方法。
【請求項４】
前記組成物において、（Ｌｉ５ＦｅＯ４の質量％）＜（正極活物質の質量％）、又は、（Ｌｉ５ＦｅＯ４の質量％）＜（第２正極活物質の質量％）＜（第１正極活物質の質量％）の関係を満足する、請求項１〜３のいずれか１項に記載の組成物の製造方法。
【請求項５】
請求項１〜４のいずれか１項に記載の製造方法で組成物を製造する工程、
前記組成物を集電体に塗布する塗布工程、
を含む正極の製造方法。
【請求項６】
請求項５に記載の製造方法で正極を製造する工程、
前記正極を用いるリチウムイオン二次電池の製造工程、
を含むリチウムイオン二次電池の製造方法。
【発明の詳細な説明】
【技術分野】
【０００１】
本発明は、正極活物質、Ｌｉ５ＦｅＯ４、結着剤及び溶剤を含む組成物の製造方法に関するものである。
【背景技術】
【０００２】
一般的にリチウムイオン二次電池の正極は、集電体と、該集電体上に形成された正極活物質を含む正極活物質層からなる。正極活物質層は正極活物質以外に結着剤を含有するのが一般的であり、さらに導電助剤を含む場合もある。正極活物質層の正極活物質としては種々の材料が用いられることが知られており、さらに、正極活物質層に正極活物質、結着剤及び導電助剤以外の材料を添加することも知られている。
【０００３】
ここで、一般的な正極活物質層は、集電体上に正極活物質、導電助剤、結着剤及び溶剤を含む組成物（スラリー）を塗布し、該組成物から該溶剤を除去することにより製造される。そして、正極活物質、導電助剤、結着剤及び溶剤を含む組成物は、該組成物の構成成分の固形分を混合した後に溶剤を加えて混合することで製造されるか、又は、組成物の成分全てを一度に混合することで製造されるのが通常であった。
【０００４】
例えば、特許文献１には、正極活物質としてオリビン構造のＬｉＦｅＰＯ４及びリチウムニッケル複合酸化物のＬｉＮｉ０．８Ｃｏ０．１５Ａｌ０．０５Ｏ２を採用したリチウムイオン二次電池が具体的に開示されている。そして、特許文献１の正極活物質及び溶剤を含む組成物は、正極活物質のＬｉＦｅＰＯ４及びＬｉＮｉ０．８Ｃｏ０．１５Ａｌ０．０５Ｏ２、結着剤のポリフッ化ビニリデン、導電助剤のカーボンを混合し、ここに溶剤のＮ−メチル−２−ピロリドンを加え混合する製造方法で製造されている（特許文献１の明細書００８４段落を参照。）。
【０００５】
また、特許文献２には、正極活物質としてＬｉＣｏＯ２を採用し、正極添加剤としてＬｉ５ＦｅＯ４を採用した正極及びリチウムイオン二次電池が記載されている。特許文献２におけるＬｉ５ＦｅＯ４の配合理由は、正極の空孔率を確保することにある。
特許文献２の正極活物質及び溶剤を含む組成物は、正極活物質のＬｉＣｏＯ２及び正極添加剤のＬｉ５ＦｅＯ４を混合して混合物とし、当該混合物に導電助剤、結着剤のポリフッ化ビニリデン、溶剤のＮ−メチル−２−ピロリドンを加えて混合する製造方法で製造されている（特許文献２の明細書００３９段落を参照。）。
【先行技術文献】
【特許文献】
【０００６】
【特許文献１】特開２０１２−１９０７８６号公報
【特許文献２】国際公開第２０１４／１１８８３４号
【発明の概要】
【発明が解決しようとする課題】
【０００７】
しかしながら、正極活物質、結着剤及び溶剤を含む組成物の均一性を鑑みると、組成物の製造においては、結着剤及び溶剤の混合液に対して、配合量の少ない物から順に加えて混合するのが合理的といえる。よって、特許文献１及び特許文献２に記載された組成物の製造方法は合理性に欠ける。
【０００８】
さて、本発明者は、負極の負極活物質としてＳｉ含有負極活物質を採用することを指向した。Ｓｉ含有負極活物質は理論容量に優れることが知られているため、Ｓｉ含有負極活物質を採用した負極は高容量を発揮することが期待されるからである。しかし、Ｓｉ含有負極活物質には、不可逆容量が存在することが知られている。
不可逆容量とは、初回充電時に正極から負極へ移動したリチウムのうち、負極活物質にトラップされて、通常の充放電反応への寄与が出来なくなるリチウム量に関する容量を意味する。
【０００９】
本発明者は、Ｓｉ含有負極活物質の不可逆容量に相当するリチウム量をあらかじめ正極内に補填しておくことを指向した。その具体的な手段として、Ｌｉ５ＦｅＯ４を正極活物質層に配合することを指向した。
【００１０】
そこで、本発明者は、結着剤及び溶剤の混合液に対して、配合量の少ない物から順に加えるとの手段で、正極活物質、Ｌｉ５ＦｅＯ４、結着剤及び溶剤を含むスラリー状の正極活物質層製造用組成物を製造した。具体的には、結着剤及び溶剤を混合して混合液とし、当該混合液にＬｉ５ＦｅＯ４を投入して混合し、さらに正極活物質を投入してスラリー状の正極活物質層製造用組成物を製造した。そうすると、当該組成物の粘度が経時的に増加すること、さらには２４時間後には当該組成物がゲル化して、それ以降の工程に使用できないことを本発明者は知見した。
【００１１】
本発明は、このような事情に鑑みて為されたものであり、ゲル化が一定程度抑制され得る、正極活物質、Ｌｉ５ＦｅＯ４、結着剤及び溶剤を含む組成物の製造方法を提供することを目的とする。
【課題を解決するための手段】
【００１２】
本発明者が鋭意検討した結果、スラリー状の正極活物質層製造用組成物を製造するにあたり、Ｌｉ５ＦｅＯ４を最後に混合することで、組成物の粘度上昇を抑制できることを見出した。
【００１３】
すなわち、本発明の組成物の製造方法は、正極活物質、Ｌｉ５ＦｅＯ４、結着剤及び溶剤を含む組成物の製造方法であって、
Ａ）前記結着剤及び前記溶剤を混合して、Ａ液を製造する工程、
Ｂ）前記Ａ液及び前記正極活物質を混合して、Ｂ液を製造する工程、
Ｃ）前記Ｂ液及び前記Ｌｉ５ＦｅＯ４を混合して、Ｃ液を製造する工程、
を含むことを特徴とする。
【発明の効果】
【００１４】
本発明の組成物は、その粘度上昇が一定程度抑制される。
【発明を実施するための形態】
【００１５】
以下に、本発明を実施するための最良の形態を説明する。なお、特に断らない限り、本明細書に記載された数値範囲「ｘ〜ｙ」は、下限ｘおよび上限ｙをその範囲に含む。そして、これらの上限値および下限値、ならびに実施例中に列記した数値も含めてそれらを任意に組み合わせることで数値範囲を構成し得る。さらに数値範囲内から任意に選択した数値を上限、下限の数値とすることができる。
【００１６】
本発明の組成物の製造方法は、正極活物質、Ｌｉ５ＦｅＯ４、結着剤及び溶剤を含む組成物の製造方法であって、
Ａ）前記結着剤及び前記溶剤を混合して、Ａ液を製造する工程（以下、単に「Ａ）工程」ということがある。）、
Ｂ）前記Ａ液及び前記正極活物質を混合して、Ｂ液を製造する工程（以下、単に「Ｂ）工程」ということがある。）、
Ｃ）前記Ｂ液及び前記Ｌｉ５ＦｅＯ４を混合して、Ｃ液を製造する工程（以下、単に「Ｃ）工程」ということがある。）、
を含むことを特徴とする。
【００１７】
本発明の製造方法で製造される組成物（本明細書において、「本発明の組成物」ということがある。）は、溶剤及び溶剤以外の固形分からなる。溶剤以外の固形分とは、溶剤以外の正極活物質、Ｌｉ５ＦｅＯ４及び結着剤、並びに、必要に応じて用いられる導電助剤、分散剤及びその他の添加剤の合計量を意味する。本発明の組成物において、溶剤以外の固形分（以下、単に「固形分」ということがある。）の配合量は、４０〜９０質量％の範囲内が好ましく、５０〜８０質量％の範囲内がより好ましく、５５〜７５質量％の範囲内がさらに好ましく、６０〜７０質量％の範囲内が特に好ましい。
【００１８】
正極活物質、Ｌｉ５ＦｅＯ４、結着剤及び溶剤を含む組成物において、その粘度が変化するのは、主に結着剤の変性が原因と考えられる。そして、Ｌｉ５ＦｅＯ４の投入順序を変えることで、組成物の粘度変化に差異が生じたことから、結着剤とＬｉ５ＦｅＯ４が何らかの反応を生じることが、組成物の粘度上昇に繋がると考えられる。
【００１９】
本発明の組成物の製造方法においては、Ｌｉ５ＦｅＯ４の投入順序を最後にしたことで、既に混合分散状態にある正極活物質の立体的又は静電的反発に因り、結着剤に対するＬｉ５ＦｅＯ４の接近が一定程度抑制されると考えられる。
また、本発明の組成物の製造方法においては、先に正極活物質と結着剤を共存させることで、正極活物質粒子の周りに結着剤を優先的に付着させることができるため、Ｌｉ５ＦｅＯ４と直接に接触する結着剤の数を減少させることができたとも考えられる。
【００２０】
以上の機序により、Ｌｉ５ＦｅＯ４と結着剤との接近や接触が抑制されるために、組成物の粘度上昇に繋がるＬｉ５ＦｅＯ４と結着剤との反応も抑制される。その結果として、本発明の組成物の粘度上昇は抑制されると考えられる。
【００２１】
正極活物質はリチウムイオン二次電池の正極活物質として使用できるものであれば限定されない。正極活物質は１種類でもよいが、複数の種類であってもよい。例えば、前記正極活物質が、第１正極活物質と、前記第１正極活物質よりも配合量の少ない第２正極活物質とを含む場合には、本発明の組成物において、（第２正極活物質の質量％）＜（第１正極活物質の質量％）の関係を満足することになる。この場合、本発明の組成物の製造方法のＢ）工程は、以下のＢ−１）工程及びＢ−２）工程であるのが好ましい。配合量の少ないものを先に混合する方が、組成物における均一性が向上すると考えられるためである。
【００２２】
Ｂ−１）前記Ａ液及び前記第２正極活物質を混合して、Ｂ−１液を製造する工程
Ｂ−２）前記Ｂ−１液及び前記第１正極活物質を混合して、Ｂ液を製造する工程
【００２３】
第１正極活物質としては、二次電池において正極活物質として働く材料であればよく、例えば、層状岩塩構造の一般式：ＬｉａＮｉｂＣｏｃＭｄＤｅＯｆ(ＭはＭｎ及びＡｌから選択される。ＤはＷ、Ｍｏ、Ｒｅ、Ｐｄ、Ｂａ、Ｃｒ、Ｂ、Ｓｂ、Ｓｒ、Ｐｂ、Ｇａ、Ｎｂ、Ｍｇ、Ｔａ、Ｔｉ、Ｌａ、Ｚｒ、Ｃｕ、Ｃａ、Ｉｒ、Ｈｆ、Ｒｈ、Ｚｒ、Ｆｅ、Ｇｅ、Ｚｎ、Ｒｕ、Ｓｃ、Ｓｎ、Ｉｎ、Ｙ、Ｂｉ、Ｓ、Ｓｉ、Ｎａ、Ｋ、Ｐ、Ｖから選ばれる少なくとも１の元素である。ａ、ｂ、ｃ、ｄ、ｅ、ｆは、０．２≦ａ≦２、ｂ＋ｃ＋ｄ＋ｅ＝１、０≦ｅ＜１、１．７≦ｆ≦３を満足する。)で表される材料、ＬｉＭｎ２Ｏ４及び非化学量論組成ＬｉａＭｎｂＯ４等（ａ＋ｂ＝２）のスピネル構造材料、並びに、層状岩塩構造の材料及びスピネル構造材料で構成される固溶体を挙げることができる。
【００２４】
一般式：ＬｉａＮｉｂＣｏｃＭｄＤｅＯｆ(ＭはＭｎ及びＡｌから選択される。ＤはＷ、Ｍｏ、Ｒｅ、Ｐｄ、Ｂａ、Ｃｒ、Ｂ、Ｓｂ、Ｓｒ、Ｐｂ、Ｇａ、Ｎｂ、Ｍｇ、Ｔａ、Ｔｉ、Ｌａ、Ｚｒ、Ｃｕ、Ｃａ、Ｉｒ、Ｈｆ、Ｒｈ、Ｚｒ、Ｆｅ、Ｇｅ、Ｚｎ、Ｒｕ、Ｓｃ、Ｓｎ、Ｉｎ、Ｙ、Ｂｉ、Ｓ、Ｓｉ、Ｎａ、Ｋ、Ｐ、Ｖから選ばれる少なくとも１の元素である。ａ、ｂ、ｃ、ｄ、ｅ、ｆは、０．２≦ａ≦２、ｂ＋ｃ＋ｄ＋ｅ＝１、０≦ｅ＜１、１．７≦ｆ≦３を満足する。)において、ｂ、ｃ、ｄの値は、上記条件を満足するものであれば特に制限はないが、０＜ｂ＜１、０＜ｃ＜１、０＜ｄ＜１であるものが良く、また、ｂ、ｃ、ｄの少なくともいずれか一つが３０／１００＜ｂ＜９５／１００、１／１００＜ｃ＜７０／１００、１／１００＜ｄ＜５０／１００の範囲であることが好ましく、５０／１００＜ｂ＜９０／１００、５／１００＜ｃ＜５０／１００、１／１００＜ｄ＜３０／１００の範囲であることがより好ましく、８０／１００＜ｂ＜９０／１００、５／１００＜ｃ＜１５／１００、１／１００＜ｄ＜１０／１００の範囲であることがさらに好ましい。
【００２５】
ｂの割合が高い一般式の材料は高活性であり、組成物のゲル化を進行させる要因となる可能性がある。そのようなｂの割合が高い一般式の材料を含む本発明の組成物においては、本発明の組成物の奏する粘度抑制効果の重要性が高いといえる。
【００２６】
ａ、ｅ、ｆについては一般式で規定する範囲内の数値であればよく、好ましくは０．５≦ａ≦１．５、０≦ｅ＜０．２、１．８≦ｆ≦２．５、より好ましくは０．８≦ａ≦１．３、０≦ｅ＜０．１、１．９≦ｆ≦２．１を例示することができる。
【００２７】
第１正極活物質はその形状が特に制限されるものではないが、平均粒子径でいうと、１００μｍ以下が好ましく、０．１μｍ以上５０μｍ以下がより好ましく、１μｍ以上２０μｍ以下がさらに好ましく、３μｍ以上１５μｍ以下が特に好ましい。０．１μｍ未満では、電極を製造した際に集電体との密着性が損なわれやすいなどの不具合を生じることがある。１００μｍを超えると電極の大きさに影響を与えたり、二次電池を構成するセパレータを損傷するなどの不具合を生じることがある。なお、本明細書における平均粒子径とは、特に規定が無い限り、一般的なレーザー回折式粒度分布測定装置で計測した場合のＤ５０の値を意味する。
【００２８】
第２正極活物質は、第１正極活物質以外の材料であって、二次電池において正極活物質として働く材料である。
【００２９】
第２正極活物質としては、ＬｉＭｎ２Ｏ４、Ｌｉ２Ｍｎ２Ｏ４等のスピネル構造化合物、一般式：ＬｉＭｈＰＯ４（ＭはＭｎ，Ｆｅ，Ｃｏ，Ｎｉ，Ｃｕ，Ｍｇ，Ｚｎ，Ｖ，Ｃａ，Ｓｒ，Ｂａ，Ｔｉ，Ａｌ，Ｓｉ，Ｂ、Ｔｅ及びＭｏから選ばれる少なくとも１の元素、０＜ｈ＜２）で表される化合物、ＬｉＭＶＯ４又はＬｉ２ＭＳｉＯ４（式中のＭはＣｏ、Ｎｉ、Ｍｎ、Ｆｅのうちの少なくとも一種から選択される）で表されるポリアニオン系化合物、ＬｉＭＰＯ４Ｆ（Ｍは遷移金属）で表されるタボライト系化合物、ＬｉＭＢＯ３（Ｍは遷移金属）で表されるボレート系化合物、Ｌｉ２ＭｎＯ３などを挙げることができる。第２正極活物質としては、二次電池における充放電電位が第１正極活物質よりも低いＬｉ（Ｍｎｘ，Ｆｅ１−ｘ）ＰＯ４（ｘは０≦ｘ＜１である。）が特に好ましい。二次電池の正極活物質層にＬｉ（Ｍｎｘ，Ｆｅ１−ｘ）ＰＯ４が存在すると、電池の正極と負極の短絡時であっても、電池の発熱をある程度抑制することができる。なお、第２正極活物質としては、その表面をカーボンコートしたものを採用するのが好ましい。
【００３０】
第２正極活物質は形状が特に制限されるものではないが、第１正極活物質よりも平均粒子径が小さいものが好ましい。平均粒子径でいうと、５０μｍ以下が好ましく、０．０１μｍ以上３０μｍ以下がより好ましく、０．５μｍ以上１５μｍ以下がさらに好ましく、１μｍ以上１０μｍ以下が特に好ましい。
【００３１】
本発明の組成物の固形分に対する、第１正極活物質と第２正極活物質の合計配合量は、６０〜９９質量％の範囲内が好ましく、７０〜９５質量％の範囲内がより好ましく、８０〜９３質量％の範囲内がさらに好ましく、８５〜９０質量％の範囲内が特に好ましい。また、本発明の組成物における第１正極活物質と第２正極活物質の配合質量比は、９５：５〜６０：４０の範囲内が好ましく、９０：１０〜６５：３５の範囲内がより好ましく、８５：１５〜７０：３０の範囲内がさらに好ましく、８２：１８〜７５：２５の範囲内が特に好ましい。
【００３２】
Ｌｉ５ＦｅＯ４は、負極の不可逆容量に関するリチウム量を補填するために添加されるものであり、リチウムドープ剤としての役割を担う。
【００３３】
本発明の組成物におけるＬｉ５ＦｅＯ４の配合量は、想定される負極の不可逆容量に応じて適宜決定すればよい。本発明の組成物の固形分に対するＬｉ５ＦｅＯ４の配合量としては、１〜１５質量％の範囲内が好ましく、３〜１０質量％の範囲内がより好ましく、５〜８質量％の範囲内がさらに好ましい。
【００３４】
また、本発明の組成物において、（Ｌｉ５ＦｅＯ４の質量％）＜（正極活物質の質量％）、又は、（Ｌｉ５ＦｅＯ４の質量％）＜（第２正極活物質の質量％）＜（第１正極活物質の質量％）の関係を満足するのが好ましいといえる。
【００３５】
Ｌｉ５ＦｅＯ４の形状は特に制限されない。Ｌｉ５ＦｅＯ４の平均粒子径としては、１００μｍ以下が好ましく、１μｍ以上５０μｍ以下がより好ましく、５μｍ以上３０μｍ以下がさらに好ましい。
【００３６】
Ｌｉ５ＦｅＯ４としては、その表面をカーボンコートしたものを採用するのが好ましい。カーボンコートに因り、Ｌｉ５ＦｅＯ４と結着剤との直接接触をさらに効果的に抑制することができる。また、カーボンコートしたＬｉ５ＦｅＯ４は導電性に優れるため、リチウムドープ剤としての役割を好適に果たすことができる。
【００３７】
カーボンコートの量としては、カーボンコートしたＬｉ５ＦｅＯ４の全体に対して、０．５〜８質量％が好ましく、１〜６質量％がより好ましく、２〜５質量％がさらに好ましい。
【００３８】
結着剤は、正極活物質やＬｉ５ＦｅＯ４を集電体の表面に繋ぎ止め、電極中の導電ネットワークを維持する役割を果たすものである。結着剤としては、ポリフッ化ビニリデン、ポリテトラフルオロエチレン、フッ素ゴム等の含フッ素樹脂、ポリプロピレン、ポリエチレン等の熱可塑性樹脂、ポリイミド、ポリアミドイミド等のイミド系樹脂、アルコキシシリル基含有樹脂を例示することができる。また、結着剤として、親水基を有するポリマーを採用してもよい。親水基を有するポリマーの親水基としては、カルボキシル基、スルホ基、シラノール基、アミノ基、水酸基、リン酸基が例示される。親水基を有するポリマーの具体例として、ポリアクリル酸、カルボキシメチルセルロース、ポリメタクリル酸、ポリ（ｐ−スチレンスルホン酸）を挙げることができる。
【００３９】
本発明の組成物に含まれる固形分における結着剤の配合量は、本発明の組成物の固形分に対し、０．５〜１５質量％の範囲内が好ましく、１〜１０質量％の範囲内がより好ましく、２〜５質量％の範囲内が特に好ましい。結着剤の配合量が少なすぎると組成物を正極活物質層とした場合に当該層の成形性や、集電体との密着性が低下するおそれがある。また、結着剤の配合量が多すぎると、正極活物質層における正極活物質の割合が減少するため、容量の点からは好ましいとはいえない。
【００４０】
溶剤としては、具体的にＮ−メチル−２−ピロリドン（以下、「ＮＭＰ」と略す場合がある。）、ジメチルホルムアミド、ジメチルアセトアミド、メタノール、アセトン、メチルエチルケトン、メチルイソブチルケトン、シクロヘキサノン、酢酸メチル、酢酸エチル、及びテトラヒドロフランを例示できる。これらの溶剤は、１種類を単独で本発明の組成物に用いてもよく、２種類以上を併用してもよい。
【００４１】
本発明の組成物において、その全質量に対する上記溶剤の配合量は、１０〜６０質量％の範囲内が好ましく、２０〜５０質量％の範囲内がより好ましく、２５〜４５質量％の範囲内がさらに好ましく、３０〜４０質量％の範囲内が特に好ましい。
【００４２】
本発明の組成物には、導電助剤が配合されるのが好ましい。
【００４３】
導電助剤は、電極の導電性を高めるために添加される。導電助剤としては化学的に不活性な電子伝導体であれば良く、炭素質微粒子であるカーボンブラック、黒鉛、気相法炭素繊維（Vapor Grown Carbon Fiber）、および各種金属粒子などが例示される。カーボンブラックとしては、アセチレンブラック、ケッチェンブラック（登録商標）、ファーネスブラック、チャンネルブラックなどが例示される。これらの導電助剤を単独または二種以上組み合わせて用いることができる。
【００４４】
導電助剤はその形状が特に制限されるものではないが、その役割からみて、その平均粒子径は小さいほうが好ましい。第１正極活物質よりも平均粒子径が小さいものが好ましく、第１正極活物質及び第２正極活物質の両者よりも平均粒子径が小さいものがより好ましい。導電助剤の平均粒子径を挙げると、１０μｍ以下が好ましく、０．０１〜５μｍの範囲内がより好ましく、０．０２〜３μｍの範囲内がさらに好ましく、０．０３〜１μｍの範囲内が特に好ましい。
【００４５】
本発明の組成物における導電助剤の配合量は、本発明の組成物の固形分に対して、０．５〜８質量％の範囲内が好ましく、１〜５質量％の範囲内がより好ましく、２〜４質量％の範囲内が特に好ましい。
【００４６】
本発明の組成物が導電助剤を含む場合には、導電助剤の好適な配合量が少量である点からみて、本発明の組成物の製造方法において、正極活物質が添加されるよりも前の工程で、導電助剤が添加されるのが好ましい。
具体的には、Ａ）工程を、以下のＡ−１）工程とするのが好ましい。
【００４７】
Ａ−１）結着剤、導電助剤及び溶剤を混合して、Ａ液を製造する工程
【００４８】
また、本発明の組成物には、分散剤が配合されるのが好ましい。分散剤の存在に因り、本発明の組成物中で正極活物質や導電助剤が好適に分散状態を維持でき、その結果、本発明の組成物の物性がより好適に維持される。分散剤としては、本発明の組成物中で正極活物質及び導電助剤を分散し得るものであればよい。
【００４９】
本発明の組成物に含まれる分散剤の配合量は、本発明の組成物の固形分に対し、０．０１〜１質量％の範囲内が好ましく、０．０５〜０．７質量％の範囲内がより好ましく、０．１〜０．５質量％の範囲内が特に好ましい。
【００５０】
具体的な分散剤としては、例えば、アクリル酸、アクリル酸エステル、メタクリル酸、メタクリル酸エステル、スチレン、ビニルピロリドン、ビニルアルコール若しくはアルキレンオキサイドから選択される少なくとも１種のモノマーを用いた重合体又はその誘導体、カルボキシメチルセルロース、メチルセルロース、エチルセルロース、ヒドロキシプロピルセルロース若しくはヒドロキシプロピルメチルセルロース等のセルロース系ポリマー又はその塩、リン酸エステル若しくはその塩、ポリウレタン、脂肪酸アミド、アルキルアルコールアミン、アニオン性界面活性剤、カチオン性界面活性剤、ノニオン性界面活性剤、両性界面活性剤、アミン価及び酸価を示す櫛型構造のポリマー、又は、アミン価を示す櫛型構造のアクリル系ブロックコポリマーを挙げることができる。分散剤が高分子の場合、その数平均又は重量平均分子量は１０００〜１００００００の範囲内が好ましく、２０００〜５０００００の範囲内がより好ましく、３０００〜２０００００の範囲内が特に好ましい。
【００５１】
これらの分散剤は、１種類を単独で本発明の組成物に用いてもよく、２種類以上を併用してもよい。
【００５２】
本発明の組成物が分散剤を含む場合には、分散剤の好適な配合量が少量である点と分散剤の役割からみて、本発明の組成物の製造方法のなるべく前の工程で、分散剤が添加されるのが好ましい。
具体的には、Ａ）工程を、以下のＡ−２）工程又はＡ−３）工程とするのが好ましい。
【００５３】
Ａ−２）結着剤、分散剤及び溶剤を混合して、Ａ液を製造する工程
Ａ−３）結着剤、分散剤、導電助剤及び溶剤を混合して、Ａ液を製造する工程
【００５４】
Ａ）工程、Ｂ）工程及びＣ）工程に用いる混合装置としては、混合攪拌機、ボールミル、サンドミル、ビーズミル、分散機、超音波分散機、ホモジナイザー、ホモミキサー、プラネタリーミキサー、遊星式攪拌脱泡装置を例示できる。具体的な混合装置としては、商品名ディスパーミキサー（プライミクス株式会社）、商品名クレアミックス（エム・テクニック株式会社）、商品名フィルミックス（プライミクス株式会社）、商品名ペイントコンディショナー（レッドデビル社）、商品名DYNO-MILL（株式会社シンマルエンタープライゼス）、商品名アイリッヒ  インテンシブ  ミキサー（日本アイリッヒ株式会社）、商品名脱泡機DP-200（エム・テクニック株式会社）、商品名あわとり練太郎（株式会社シンキー）、商品名スターミル（アシザワファインテック株式会社）、商品名ホモディスパー（プライミクス株式会社）を挙げることができる。
【００５５】
Ａ）工程、Ｂ）工程及びＣ）工程における混合速度及び混合時間は、各成分が好適に分散若しくは溶解できる速度及び時間を適宜設定すればよい。具体的な混合速度としては、例えば、回転数５００〜５００００ｒｐｍや、周速５〜７０ｍ／ｓなどの範囲内で適宜適切に設定すればよい。
【００５６】
基本的にＣ液が本発明の組成物となる。本発明の組成物には、正極活物質層に配合され得る公知の添加剤が配合されても良く、その場合には、添加剤の配合量に応じて、投入順序を決定すれば良い。
【００５７】
本発明の組成物を用いて正極活物質層を製造でき、さらに、該正極活物質層を具備する正極、及び、該正極を具備するリチウムイオン二次電池を製造できる。
【００５８】
正極は、集電体と、集電体の表面に結着させた正極活物質層で構成される。
【００５９】
集電体は、リチウムイオン二次電池の放電又は充電の間、電極に電流を流し続けるための化学的に不活性な電子伝導体をいう。集電体としては、銀、銅、金、アルミニウム、マグネシウム、タングステン、コバルト、亜鉛、ニッケル、鉄、白金、錫、インジウム、チタン、ルテニウム、タンタル、クロム、モリブデンから選ばれる少なくとも一種、並びにステンレス鋼などの金属材料を例示することができる。集電体は公知の保護層で被覆されていても良い。
【００６０】
集電体は箔、シート、フィルム、線状、棒状などの形態をとることができる。そのため、集電体として、例えば銅箔、ニッケル箔、アルミニウム箔、ステンレス箔などの金属箔を好適に用いることができる。集電体が箔、シート、フィルム形態の場合は、その厚みが１０μｍ〜１００μｍの範囲内であることが好ましい。
【００６１】
集電体の表面に正極活物質層を形成させる方法としては、ロールコート法、ディップコート法、ドクターブレード法、スプレーコート法、カーテンコート法などの従来から公知の方法を用いて、集電体の表面に本発明の組成物を塗布すればよい。具体的には、本発明の組成物を集電体の表面に塗布する塗布工程後、乾燥により溶剤を除去して正極活物質層を形成させ、正極とする。必要に応じて電極密度を高めるべく、乾燥後の正極を圧縮しても良い。なお、本発明の組成物は、比較的経時安定性に優れているので、必ずしもその調製直後に塗布工程に用いる必要はない。
【００６２】
リチウムイオン二次電池は、電池構成要素として、正極、負極、固体電解質、又は、セパレータ及び電解液を含む。
【００６３】
負極は、集電体と、集電体の表面に結着させた負極活物質層を有する。
負極活物質層は負極活物質、並びに必要に応じて結着剤及び／又は導電助剤を含む。
【００６４】
集電体、結着剤及び導電助剤は、正極又は本発明の組成物で説明したものを採用すればよい。また、負極活物質層用の結着剤としてスチレン−ブタジエンゴムを採用しても良い。
【００６５】
負極活物質としては、リチウムイオン二次電池の負極活物質として採用可能な材料であれば限定されない。本発明の趣旨からみて、不可逆容量の大きな負極活物質を採用するのが好ましい。特に、負極活物質としては、Ｓｉ含有負極活物質を採用するのが好ましい。
【００６６】
Ｓｉ含有負極活物質としては、Ｓｉを含有し、負極活物質として機能するものであればよい。具体的なＳｉ含有負極活物質としては、ケイ素単体、ＳｉＯｘ（０．３≦ｘ≦１．６）、Ｓｉと他の金属との合金、国際公開第２０１５／１１４６９２号に記載のシリコン材料（以下、単に「シリコン材料」ということがある。）を例示できる。
【００６７】
シリコン材料は、例えば、ＣａＳｉ２と酸とを反応させてＣａを除去したポリシランを主成分とする層状シリコン化合物を合成し、当該層状シリコン化合物を３００℃以上で加熱して水素を離脱させる方法で製造される。当該シリコン材料は、複数枚の板状シリコン体が厚さ方向に積層されてなる構造を有する。この構造は、走査型電子顕微鏡などによる観察で確認できる。当該シリコン材料を、リチウムイオン二次電池の活物質として使用することを考慮すると、リチウムイオンの効率的な挿入及び脱離反応のためには、板状シリコン体は厚さが１０ｎｍ〜１００ｎｍの範囲内のものが好ましく、２０ｎｍ〜５０ｎｍの範囲内のものがより好ましい。また、板状シリコン体の長軸方向の長さは、０．１μｍ〜５０μｍの範囲内のものが好ましい。また、板状シリコン体は、（長軸方向の長さ）／（厚さ）が２〜１０００の範囲内であるのが好ましい。
【００６８】
当該シリコン材料には、アモルファスシリコン及び／又はシリコン結晶子が含まれるのが好ましい。シリコン結晶子のサイズは、０．５ｎｍ〜３００ｎｍの範囲内が好ましく、１ｎｍ〜１００ｎｍの範囲内がより好ましく、１ｎｍ〜５０ｎｍの範囲内がさらに好ましく、１ｎｍ〜１０ｎｍの範囲内が特に好ましい。なお、シリコン結晶子のサイズは、シリコン材料に対してＸ線回折測定（ＸＲＤ測定）を行い、得られたＸＲＤチャートのＳｉ（１１１）面の回折ピークの半値幅を用いたシェラーの式から算出される。
【００６９】
シリコン材料には、製造方法に由来するＣａ、Ｃｌなどの元素や、Ｏ、ＡｌやＦｅなどの機能向上元素が含有されているのが好ましい。シリコン材料の好適な組成式として、ＳｉＯ０．２〜０．７５Ａｌ０〜０．００６(Ｃｌ，Ｃａ，Ｆｅ)０〜０．０３を挙げることができる。
【００７０】
必要に応じ、負極活物質はカーボンコートを施されてもよい。また、負極活物質の平均粒子径としては、１〜３０μｍの範囲内が好ましく、１〜１０μｍの範囲内がより好ましい。
【００７１】
固体電解質としては、リチウムイオン二次電池の固体電解質として使用可能なものを適宜採用すればよい。
【００７２】
セパレータは、正極と負極とを隔離し、両極の接触による短絡を防止しつつ、リチウムイオンを通過させるものである。セパレータとしては、例えばポリテトラフルオロエチレン、ポリプロピレン若しくはポリエチレンなどの合成樹脂を１種又は複数用いた多孔質膜、またはセラミックス製の多孔質膜が例示できる。
【００７３】
電解液は、非水溶媒と、非水溶媒に溶解された電解質とを含んでいる。
【００７４】
非水溶媒としては、環状カーボネート、環状エステル、鎖状カーボネート、鎖状エステル、エーテル類等が使用できる。環状カーボネートとしては、エチレンカーボネート、プロピレンカーボネート、ブチレンカーボネート、ビニレンカーボネートを例示でき、環状エステルとしては、ガンマブチロラクトン、２−メチル−ガンマブチロラクトン、アセチル−ガンマブチロラクトン、ガンマバレロラクトンを例示できる。鎖状カーボネートとしては、ジメチルカーボネート、ジエチルカーボネート、ジブチルカーボネート、ジプロピルカーボネート、エチルメチルカーボネートを例示でき、鎖状エステルとしては、プロピオン酸アルキルエステル、マロン酸ジアルキルエステル、酢酸アルキルエステル等を例示できる。エーテル類としては、テトラヒドロフラン、２−メチルテトラヒドロフラン、１，４−ジオキサン、１，２−ジメトキシエタン、１，２−ジエトキシエタン、１，２−ジブトキシエタンを例示できる。非水溶媒としては、上記具体的な溶媒の化学構造のうち一部又は全部の水素がフッ素に置換した化合物を採用しても良い。電解液には、非水溶媒を単独で用いてもよいし、又は、複数を併用してもよい。
【００７５】
電解質としては、ＬｉＣｌＯ４、ＬｉＡｓＦ６、ＬｉＰＦ６、ＬｉＢＦ４、ＬｉＣＦ３ＳＯ３、ＬｉＮ（ＦＳＯ２）２、ＬｉＮ（ＣＦ３ＳＯ２）２等のリチウム塩を例示できる。
【００７６】
電解液としては、エチレンカーボネート、ジメチルカーボネート、ジエチルカーボネートなどの溶媒に、リチウム塩を０．５ｍｏｌ／Ｌから２．５ｍｏｌ／Ｌ程度の濃度で溶解させた溶液を例示できる。
【００７７】
リチウムイオン二次電池の製造方法としては、本発明の組成物を用いて製造された正極を配置する工程を有していればよい。以下、リチウムイオン二次電池の具体的な製造方法を例示する。正極および負極にセパレータを挟装させ電極体とする。電極体は、正極、セパレータ及び負極を重ねた積層型、又は、正極、セパレータ及び負極を捲いた捲回型のいずれの型にしても良い。正極の集電体および負極の集電体から、外部に通ずる正極端子および負極端子までの間を、集電用リード等を用いて接続した後に、電極体に電解液を加えてリチウムイオン二次電池とするとよい。
【００７８】
リチウムイオン二次電池は車両に搭載することができる。リチウムイオン二次電池は、大きな充放電容量を維持し、かつ優れたサイクル性能を有するため、これを搭載した車両は、高性能の車両となる。
【００７９】
車両としては、電池による電気エネルギーを動力源の全部または一部に使用する車両であればよく、例えば、電気自動車、ハイブリッド自動車、プラグインハイブリッド自動車、ハイブリッド鉄道車両、電動フォークリフト、電気車椅子、電動アシスト自転車、電動二輪車が挙げられる。
【００８０】
以上、本発明の実施形態を説明したが、本発明は、上記実施形態に限定されるものではない。本発明の要旨を逸脱しない範囲において、当業者が行い得る変更、改良等を施した種々の形態にて実施することができる。
【実施例】
【００８１】
以下に、実施例、比較例などを示し、本発明をより具体的に説明する。なお、本発明は、これらの実施例によって限定されるものではない。
【００８２】
（実施例１）
Ａ）工程
結着剤としてのポリフッ化ビニリデン（ポリフッ化ビニリデン８質量％含有のＮＭＰ溶液（株式会社クレハ・バッテリー・マテリアルズ・ジャパン製のＬ＃７２０８）を使用）、導電助剤としてのアセチレンブラック（電気化学工業株式会社製のデンカブラック粒状品：一次粒径３５ｎｍ）、若干量の分散剤、及び、溶剤としてのＮＭＰを混合装置で混合して、Ａ液とした。
【００８３】
Ｂ）工程
Ａ液に、第２正極活物質として、表面をカーボンコートしたＬｉ（Ｍｎ２／３Ｆｅ１／３）ＰＯ４を添加して、混合装置で混合し、Ｂ−１液を製造した。使用した第２正極活物質のＤ５０は８μｍであった。
次いで、Ｂ−１液に、第１正極活物質として層状岩塩構造のＬｉＮｉ８７／１００Ｃｏ１０／１００Ａｌ３／１０Ｏ２を添加して、混合装置で混合し、Ｂ液を製造した。使用した第１正極活物質のＤ５０は１０μｍであった。
【００８４】
Ｃ）工程
Ｂ液に、表面をカーボンコートしたＬｉ５ＦｅＯ４を添加して、混合装置で混合し、Ｃ液を製造した。表面をカーボンコートしたＬｉ５ＦｅＯ４のＤ５０は２０μｍであった。また、表面をカーボンコートしたＬｉ５ＦｅＯ４における炭素含有量は２質量％であった。なお、Ｌｉ５ＦｅＯ４のカーボンコートは、熱ＣＶＤ法で行った。
Ｃ液を実施例１の組成物とした。
【００８５】
実施例１の組成物において、溶剤以外の固形分の量は６４質量％であった。また、実施例１の組成物における、第１正極活物質と第２正極活物質とＬｉ５ＦｅＯ４と導電助剤と結着剤との質量比は、第１正極活物質：第２正極活物質：Ｌｉ５ＦｅＯ４：導電助剤：結着剤＝６９：１９．３：６．７：２：３であった。
【００８６】
（比較例１）
Ｌｉ５ＦｅＯ４の添加を、Ａ）工程とＢ）工程の間に行ったこと以外は実施例１と同様の方法で、比較例１の組成物を製造した。
【００８７】
（評価例１）
実施例１及び比較例１の組成物につき、製造直後の粘度を測定した。さらに、それぞれの組成物を、弱い撹拌条件下の室温密閉状態で、製造から２４時間経過させて、粘度を測定した。粘度は、ブルックフィールドＢ型粘度計ＤＶ−II  ＋Ｐｒｏにて、スピンドル６４を用い、スピンドル回転速度２０ｒｐｍ、２５℃の条件で測定した。以下の計算式で、実施例１及び比較例１の組成物の粘度増加率を算出した。
粘度増加率（％）＝１００×（２４時間後粘度−製造直後粘度）／製造直後粘度
【００８８】
比較例１の組成物は、２４時間経過後にゲル化しており、粘度測定が出来なかった。他方、実施例１の組成物の粘度増加率は−１９％であった。すなわち、実施例１の組成物の粘度は２４時間後に低下していた。本発明の組成物の製造方法の顕著な効果が裏付けられたといえる。